(57)【要約】  ガラス素板の表面に圧縮応力層を形成する工程（Ｓ７０）と、研磨パッドを含む研磨機を準備し、圧縮応力層が形成されたガラス素板の表面に研磨砥粒を含む研磨液を供給しつつ、圧縮応力層が形成されたガラス素板の表面に対して研磨パッドを用いて精密研磨を行なう工程（Ｓ８０）と、研磨パッドからガラス素板を取り外した後、ガラス素板の表面に洗浄液を供給しつつ、圧縮応力層が形成されたガラス素板の表面に対してスクラブ洗浄を行なう工程（Ｓ９０）と、を備え、研磨パッドからガラス素板を取り外す際、ガラス素板は、研磨砥粒の濃度が０．５ｗ％以上１０ｗ％以下の液体と接触した状態で研磨パッドから取り外される。
2013099584.tif 000002
【特許請求の範囲】
【請求項１】
ガラス素板に含有されるアルカリ金属イオンをそのイオン半径よりも大きいイオン半径を有する化学強化塩にイオン交換することによって、前記ガラス素板の表面に圧縮応力層を形成する工程と、
研磨パッドを含む研磨機を準備し、前記圧縮応力層が形成された前記ガラス素板の前記表面に研磨砥粒を含む研磨液を供給しつつ、前記圧縮応力層が形成された前記ガラス素板の前記表面に対して前記研磨パッドを摺接させて精密研磨を行なう工程と、
前記研磨パッドから前記精密研磨後の前記ガラス素板を取り外した後、前記ガラス素板の前記表面に洗浄液を供給しつつ、前記圧縮応力層が形成された前記ガラス素板の前記表面に対してスクラブ洗浄装置を用いてスクラブ洗浄を行なう工程と、を備え、
前記研磨パッドから前記精密研磨後の前記ガラス素板を取り外す際には、前記ガラス素板は、前記研磨砥粒の濃度が０．５ｗ％以上１０ｗ％以下の液体と接触した状態で前記研磨機の前記研磨パッドから取り外される、
情報記録媒体用ガラス基板の製造方法。
【請求項２】
前記精密研磨を行なう工程に用いられる前記研磨砥粒は、コロイダルシリカを含む、
請求項１に記載の情報記録媒体用ガラス基板の製造方法。
【請求項３】
前記スクラブ洗浄を行なう工程に用いられる前記スクラブ洗浄装置は、ロールスクラブ洗浄装置である、
請求項１または２に記載の情報記録媒体用ガラス基板の製造方法。
【請求項４】
前記スクラブ洗浄を行なう工程に用いられる前記洗浄液のｐＨは、９．０以上１２．２以下である、
請求項１から３のいずれかに記載の情報記録媒体用ガラス基板の製造方法。
【請求項５】
前記圧縮応力層を形成する工程に用いられる前記化学強化塩は、ナトリウムイオンとカリウムイオンとを含む、
請求項１から４のいずれかに記載の情報記録媒体用ガラス基板の製造方法。
【発明の詳細な説明】
【技術分野】
【０００１】
本発明は、情報記録媒体用ガラス基板の製造方法に関し、特に、ハードディスクドライブ（ＨＤＤ：Hard  Disk  Drive）などの情報記録装置に情報記録媒体の一部として搭載される情報記録媒体用ガラス基板の製造方法に関する。
【背景技術】
【０００２】
ハードディスクドライブ等の情報記録装置は、コンピューター等のさまざまな機器に内蔵されている。このような情報記録装置には、円盤状に形成された磁気ディスク等の情報記録媒体が搭載される。情報記録媒体は、ガラス製またはアルミ製の基板の主表面上に、磁気記録用の磁気記録層が成膜されることによって製造される。【０００３】
情報記録媒体の製造に用いられるガラス製の基板は、情報記録媒体用ガラス基板（以下、単にガラス基板ともいう）という。情報記録媒体用ガラス基板の製造方法は、たとえば特開２０１１−１６７７６９号公報（特許文献１）および特開２０１１−１５６６４６号公報（特許文献２）に開示されている。【０００４】
ハードディスクドライブ等の情報記録装置は、使用用途および使用環境が年々拡大している。情報記録装置に対する大容量化、耐衝撃性、および耐熱性などの要求は、年々高まる傾向にある。この傾向に伴い、情報記録媒体用ガラス基板にも、様々なことが要求されている。たとえば、情報記録媒体の大容量化を達成するために、ガラス基板に対しては高清浄度および高平滑性が要求されている。さらに、ガラス基板に対しては、耐衝撃性の向上に加えて、様々な使用環境下でも特性が劣化しないこと等も要求されている。【０００５】
ガラス基板としての耐衝撃性を向上させるために、一般的には、化学強化処理（イオン交換処理ともいう）が行なわれる。化学強化処理においては、ガラス基板（ガラス素板）の表層のイオンが、そのイオンよりも大きいイオン半径を有するイオンに交換される。ガラス基板の表面に圧縮応力層が形成されることによって、ガラス基板としての耐衝撃性を向上させることが可能となる。【０００６】
一般的に、化学強化処理は、ガラス素板に対する精密研磨工程の後に行われる。近年では、ガラス基板の高平滑性に対する要求が高まるにつれて、化学強化処理後に精密研磨工程が行なわれることもある。この場合、ガラス基板の表面の平滑性を高めるために、酸化セリウムまたは酸化ジルコニウムなどを用いて粗研磨工程を行った後に、化学強化処理が行なわれる。化学強化処理の後、コロイダルシリカなどを用いて精密研磨が行なわれる。化学強化処理後に精密研磨工程が行なわれることにより、ガラス基板の表面は、表面粗さが１〜２Åという高い平滑性を得ることが可能となる。【０００７】
一方で、ガラス基板の表面の清浄度を高めるために様々な洗浄方法も検討されている。たとえば、ガラス基板の表面の清浄度を高めるために、ガラス基板の表面に精密研磨を実施した後、ガラス基板の表面に残留している研磨砥粒を洗い流すこと（リンス工程と称される）が行われている。
【先行技術文献】
【特許文献】
【０００８】
【特許文献１】特開２０１１−１６７７６９号公報
【特許文献２】特開２０１１−１５６６４６号公報
【発明の概要】
【発明が解決しようとする課題】
【０００９】
化学強化処理後に精密研磨工程が行なわれ、さらにその精密研磨後のガラス基板に対してリンス工程を行なった後に、そのガラス基板をスクラブ洗浄したとする。本発明者らは、このようにして得られたガラス基板の中には、耐衝撃性に劣るものがあることがわかった。具体的には、本発明者らは、そのガラス基板を情報記録媒体として搭載する情報記録装置に対してある条件（たとえば高温多湿状態）の下で落下衝撃試験を行なったところ、上記のようにして得られたガラス基板は耐衝撃性が低下することがわかった。【００１０】
本発明は、化学強化処理後に精密研磨工程を行なう場合であっても、得られたガラス基板の耐衝撃性が低下することを抑制可能な情報記録媒体用ガラス基板の製造方法を提供することを目的とする。
【課題を解決するための手段】
【００１１】
本発明に基づく情報記録媒体用ガラス基板の製造方法は、ガラス素板に含有されるアルカリ金属イオンをそのイオン半径よりも大きいイオン半径を有する化学強化塩にイオン交換することによって、上記ガラス素板の表面に圧縮応力層を形成する工程と、研磨パッドを含む研磨機を準備し、上記圧縮応力層が形成された上記ガラス素板の上記表面に研磨砥粒を含む研磨液を供給しつつ、上記圧縮応力層が形成された上記ガラス素板の上記表面に対して上記研磨パッドを摺接させて精密研磨を行なう工程と、上記研磨パッドから上記精密研磨後の上記ガラス素板を取り外した後、上記ガラス素板の上記表面に洗浄液を供給しつつ、上記圧縮応力層が形成された上記ガラス素板の上記表面に対してスクラブ洗浄装置を用いてスクラブ洗浄を行なう工程と、を備え、上記研磨パッドから上記精密研磨後の上記ガラス素板を取り外す際には、上記ガラス素板は、上記研磨砥粒の濃度が０．５ｗ％以上１０ｗ％以下の液体と接触した状態で上記研磨機の上記研磨パッドから取り外される。【００１２】
好ましくは、上記精密研磨を行なう工程に用いられる上記研磨砥粒は、コロイダルシリカを含む。好ましくは、上記スクラブ洗浄を行なう工程に用いられる上記スクラブ洗浄装置は、ロールスクラブ洗浄装置である。【００１３】
好ましくは、上記スクラブ洗浄を行なう工程に用いられる上記洗浄液のｐＨは、９．０以上１２．２以下である。好ましくは、上記圧縮応力層を形成する工程に用いられる上記化学強化塩は、ナトリウムイオンとカリウムイオンとを含む。
【発明の効果】
【００１４】
本発明によれば、化学強化処理後に精密研磨工程を行なう場合であっても、得られたガラス基板の耐衝撃性が低下することを抑制可能な情報記録媒体用ガラス基板の製造方法を得ることができる。
【図面の簡単な説明】
【００１５】
【図１】実施の形態における情報記録媒体用ガラス基板の製造方法を使用することによって製造されたガラス基板を備える情報記録装置を示す斜視図である。
【図２】実施の形態における情報記録媒体用ガラス基板の製造方法によって製造されたガラス基板を示す平面図である。
【図３】図２中のＩＩＩ−ＩＩＩ線に沿った矢視断面図である。
【図４】情報記録媒体として、実施の形態における情報記録媒体用ガラス基板の製造方法によって製造されたガラス基板を備えた情報記録媒体を示す平面図である。
【図５】図４中のＶ−Ｖ線に沿った矢視断面図である。
【図６】実施の形態における情報記録媒体用ガラス基板の製造方法の各工程を示すフローチャート図である。
【図７】実施の形態における情報記録媒体用ガラス基板の製造方法の粗研磨工程に用いられる両面研磨機を示す断面図である。
【図８】実施の形態における情報記録媒体用ガラス基板の製造方法のスクラブ洗浄工程に用いられ得るロールスクラブ洗浄装置を示す斜視図である。
【図９】実施の形態における情報記録媒体用ガラス基板の製造方法のスクラブ洗浄工程に用いられ得るカップスクラブ洗浄装置を示す斜視図である。
【図１０】比較例における情報記録媒体用ガラス基板の製造方法の各工程を示すフローチャート図である。
【図１１】実施の形態に関して行なった実験例の実験条件および実験結果を示す図である。
【発明を実施するための形態】
【００１６】
本発明に基づいた実施の形態および各実施例について、以下、図面を参照しながら説明する。実施の形態および各実施例の説明において、個数、量などに言及する場合、特に記載がある場合を除き、本発明の範囲は必ずしもその個数、量などに限定されない。実施の形態および各実施例の説明において、同一の部品、相当部品に対しては、同一の参照番号を付し、重複する説明は繰り返さない場合がある。
【００１７】
［実施の形態］
（情報記録装置３０）
図１を参照して、まず、情報記録装置３０について説明する。図１は、情報記録装置３０を示す斜視図である。情報記録装置３０は、実施の形態における情報記録媒体用ガラス基板（以下、単にガラス基板ともいう）の製造方法によって製造されたガラス基板１を、情報記録媒体１０として備える。
【００１８】
具体的には、情報記録装置３０は、情報記録媒体１０、筐体２０、ヘッドスライダー２１、サスペンション２２、アーム２３、垂直軸２４、ボイスコイル２５、ボイスコイルモーター２６、クランプ部材２７、および固定ネジ２８を備える。筐体２０の上面上には、スピンドルモーター（図示せず）が設置される。
【００１９】
磁気ディスクなどの情報記録媒体１０は、クランプ部材２７および固定ネジ２８によって、上記のスピンドルモーターに回転可能に固定される。情報記録媒体１０は、このスピンドルモーターによって、たとえば数千ｒｐｍの回転数で回転駆動される。詳細は図４および図５を参照して後述されるが、情報記録媒体１０は、ガラス基板１に圧縮応力層１２（図５参照）および磁気記録層１４（図４および図５参照）が形成されることによって製造される。
【００２０】
アーム２３は、垂直軸２４回りに揺動可能に取り付けられる。アーム２３の先端には、板バネ（片持ち梁）状に形成されたサスペンション２２が取り付けられる。サスペンション２２の先端には、ヘッドスライダー２１が情報記録媒体１０を挟み込むように取り付けられる。
【００２１】
アーム２３のヘッドスライダー２１とは反対側には、ボイスコイル２５が取り付けられる。ボイスコイル２５は、筐体２０上に設けられたマグネット（図示せず）によって挟持される。ボイスコイル２５およびこのマグネットにより、ボイスコイルモーター２６が構成される。
【００２２】
ボイスコイル２５には所定の電流が供給される。アーム２３は、ボイスコイル２５に流れる電流と上記マグネットの磁場とにより発生する電磁力の作用によって、垂直軸２４回りに揺動する。アーム２３の揺動によって、サスペンション２２およびヘッドスライダー２１も矢印ＡＲ１方向に揺動する。ヘッドスライダー２１は、情報記録媒体１０の表面上および裏面上を、情報記録媒体１０の半径方向に往復移動する。ヘッドスライダー２１に設けられた磁気ヘッド（図示せず）はシーク動作を行なう。
【００２３】
当該シーク動作が行なわれる一方で、ヘッドスライダー２１は、情報記録媒体１０の回転に伴って発生する空気流により、浮揚力を受ける。当該浮揚力とサスペンション２２の弾性力（押圧力）とのバランスによって、ヘッドスライダー２１は情報記録媒体１０の表面に対して一定の浮上量で走行する。当該走行によって、ヘッドスライダー２１に設けられた磁気ヘッドは、情報記録媒体１０内の所定のトラックに対して情報（データ）の記録および再生を行なうことが可能となる。ガラス基板１が情報記録媒体１０を構成する部材の一部として搭載される情報記録装置３０は、以上のように構成される。
【００２４】
（ガラス基板１）
図２は、本実施の形態に基づく情報記録媒体用ガラス基板の製造方法によって製造されるガラス基板１を示す平面図である。図３は、図２中のＩＩＩ−ＩＩＩ線に沿った矢視断面図である。
【００２５】
図２および図３に示すように、情報記録媒体１０（図４および図５参照）にその一部として用いられるガラス基板１（情報記録媒体用ガラス基板）は、主表面２、主表面３、内周端面４、孔５、および外周端面６を有し、全体として円盤状に形成される。孔５は、一方の主表面２から他方の主表面３に向かって貫通するように設けられる。主表面２と内周端面４との間、および、主表面３と内周端面４との間には、面取部７がそれぞれ形成される。主表面２と外周端面６との間、および、主表面３と外周端面６との間には、面取部８（チャンファー部）が形成される。
【００２６】
ガラス基板１の大きさは、たとえば０．８インチ、１．０インチ、１．８インチ、２．５インチ、または３．５インチである。ガラス基板の厚さは、破損防止の観点から、たとえば０．３０ｍｍ〜２．２ｍｍである。本実施の形態におけるガラス基板の大きさは、外径が約６４ｍｍ、内径が約２０ｍｍ、厚さが約０．８ｍｍである。ガラス基板の厚さとは、ガラス基板上の点対象となる任意の複数の点で測定した値の平均によって算出される値である。
【００２７】
（情報記録媒体１０）
図４は、情報記録媒体としてガラス基板１を備えた情報記録媒体１０を示す平面図である。図５は、図４中のＶ−Ｖ線に沿った矢視断面図である。
【００２８】
図４および図５に示すように、情報記録媒体１０は、ガラス基板１と、圧縮応力層１２と、磁気記録層１４とを含む。圧縮応力層１２は、ガラス基板１の主表面２，３、内周端面４、および外周端面６を覆うように形成される。磁気記録層１４は、圧縮応力層１２の主表面２，３上の所定の領域を覆うように形成される。ガラス基板１の内周端面４上に圧縮応力層１２が形成されることによって、内周端面４の内側に孔１５が形成される。孔１５を利用して、情報記録媒体１０は筐体２０（図１参照）上に設けられたスピンドルモーターに対して固定される。
【００２９】
図５に示す情報記録媒体１０においては、主表面２上に形成された圧縮応力層１２と主表面３上に形成された圧縮応力層１２との双方（両面）の上に、磁気記録層１４が形成されている。磁気記録層１４は、主表面２上に形成された圧縮応力層１２の上（片面）にのみ設けられていてもよく、主表面３上に形成された圧縮応力層１２の上（片面）に設けられていてもよい。
【００３０】
磁気記録層１４は、磁性粒子を分散させた熱硬化性樹脂をガラス基板１の主表面２，３上の圧縮応力層１２にスピンコートすることによって形成される（スピンコート法）。磁気記録層１４は、ガラス基板１の主表面２，３上の圧縮応力層１２に対して実施されるスパッタリング法または無電解めっき法等により形成されてもよい。
【００３１】
磁気記録層１４の膜厚は、スピンコート法の場合は約０．３μｍ〜１．２μｍ、スパッタリング法の場合は約０．０４μｍ〜０．０８μｍ、無電解めっき法の場合は約０．０５μｍ〜０．１μｍである。薄膜化および高密度化の観点からは、磁気記録層１４はスパッタリング法または無電解めっき法によって形成されるとよい。
【００３２】
磁気記録層１４に用いる磁性材料としては、高い保持力を得る目的で結晶異方性の高いＣｏを主成分とし、残留磁束密度を調整する目的でＮｉまたはＣｒを加えたＣｏ系合金などを付加的に用いることが好適である。
【００３３】
磁気ヘッドの滑りをよくするために、磁気記録層１４の表面に潤滑剤を薄くコーティングしてもよい。潤滑剤としては、たとえば液体潤滑剤であるパーフロロポリエーテル（ＰＦＰＥ）をフレオン系などの溶媒で希釈したものが挙げられる。
【００３４】
磁気記録層１４には、必要に応じて下地層または保護層を設けてもよい。情報記録媒体１０における下地層は、磁性膜の種類に応じて選択される。下地層の材料としては、たとえば、Ｃｒ、Ｍｏ、Ｔａ、Ｔｉ、Ｗ、Ｖ、Ｂ、Ａｌ、またはＮｉなどの非磁性金属から選ばれる少なくとも一種以上の材料が挙げられる。
【００３５】
磁気記録層１４に設ける下地層は、単層に限らず、同一または異種の層を積層した複数層構造としても構わない。たとえば、Ｃｒ／Ｃｒ、Ｃｒ／ＣｒＭｏ、Ｃｒ／ＣｒＶ、ＮｉＡｌ／Ｃｒ、ＮｉＡｌ／ＣｒＭｏ、または、ＮｉＡｌ／ＣｒＶ等の多層下地層としてもよい。
【００３６】
磁気記録層１４の摩耗および腐食を防止する保護層としては、たとえば、Ｃｒ層、Ｃｒ合金層、カーボン層、水素化カーボン層、ジルコニア層、またはシリカ層が挙げられる。これらの保護層は、下地層および磁性膜など共にインライン型スパッタ装置で連続して形成されることができる。これらの保護層は、単層としてもよく、または、同一若しくは異種の層からなる多層構成としてもよい。
【００３７】
上記保護層上に、あるいは上記保護層に代えて、他の保護層を形成してもよい。たとえば、上記保護層に代えて、Ｃｒ層の上にテトラアルコキシランをアルコール系の溶媒で希釈した中に、コロイダルシリカ微粒子を分散して塗布し、さらに焼成して酸化ケイ素（ＳｉＯ２）層を形成してもよい。
【００３８】
（ガラス基板の製造方法）
次に、図６に示すフローチャート図を用いて、本実施の形態におけるガラス基板（情報記録媒体用ガラス基板）の製造方法Ｓ１００について説明する。本実施の形態におけるガラス基板の製造方法Ｓ１００は、板状ガラス成形工程Ｓ１０、第１ラッピング工程Ｓ２０、切り出し成形工程Ｓ３０、第２ラッピング工程Ｓ４０、端面研磨工程Ｓ５０、粗研磨工程Ｓ６０、化学強化工程Ｓ７０、精密研磨工程Ｓ８０、および、スクラブ洗浄工程Ｓ９０を備える。
【００３９】
スクラブ洗浄工程Ｓ９０を経ることによって得られたガラス基板に対して、磁気薄膜形成工程Ｓ２００が実施される。磁気薄膜形成工程Ｓ２００を経ることによって、情報記録媒体１０（図４および図５参照）が得られる。以下、ガラス基板の製造方法Ｓ１００を構成する各工程Ｓ１０〜Ｓ９０の詳細について順に説明する。
【００４０】
（板状ガラス成形工程Ｓ１０）
まず、板状ガラス成形工程Ｓ１０において、溶融ガラスを材料として、ダイレクトプレス法、フロート法、ダウンドロー法、リドロー法、またはフュージョン法など、公知の成形方法を用いて、板状ガラスを製造する。これらのうち、ダイレクトプレス法は、溶解したガラスから目的とするガラス成形品に直接的に成形できるため、同一の形状を有する板状ガラスを多量に生産する場合に好適である。ダイレクトプレス法では、溶融ガラスをプレス成形型に供給し、このガラスが軟化状態にある間にプレス成形型でプレスして板状ガラスを成形する。
【００４１】
ガラス素板の材質としては、たとえばアモルファスガラスを利用できる。アモルファスガラスを用いる場合、化学強化を適切に施すことができるとともに、主表面の平坦性および基板強度において優れた情報記録媒体用ガラス基板を提供することが可能となる。
【００４２】
（第１ラッピング工程Ｓ２０）
第１ラッピング工程Ｓ２０においては、板状ガラスの表面に対してラッピング（研削）加工を行なう。ラッピング加工は、遊星歯車機構を利用した両面ラッピング装置により、アルミナ系遊離砥粒を用いて行なう。具体的には、板状ガラスの両面に上下からラップ定盤を押圧させ、遊離砥粒を含む研削液を板状ガラスの主表面上に供給し、これらを相対的に移動させてラッピング加工を行う。このラッピング加工により、平坦な主表面を有する板状ガラスを得ることができる。
【００４３】
（切り出し成形工程Ｓ３０）
切り出し成形工程Ｓ３０においては、ダイヤモンドカッターを用いて板状ガラスを切断し、この板状ガラスから円盤状のガラス素板を切り出す。切り出し成形工程Ｓ３０では、円筒状のダイヤモンドドリルを用いて、このガラス素板の中心部に内孔を形成し、円環状のガラス素板を成形する（コアリング加工）。その後、内周端面および外周端面をダイヤモンド砥石によって研削し、所定の面取り加工を施す（フォーミング、チャンファリング）。
【００４４】
（第２ラッピング工程Ｓ４０）
第２ラッピング工程Ｓ４０においては、得られたガラス素板の両主表面に対して、第１ラッピング工程と同様にラッピング加工を行う。第２ラッピング工程Ｓ４０を行うことにより、前工程である切り出し成形工程Ｓ３０において主表面に形成された微細な凹凸形状を予め除去しておくことができ、後に実施される粗研磨工程Ｓ６０を短時間で完了させることが可能になる。
【００４５】
（端面研磨工程Ｓ５０）
端面研磨工程Ｓ５０においては、ガラス素板の内周端面および外周端面が、螺旋状のブラシ毛材を有する研磨ブラシを用いて研磨される。研磨ブラシとガラス素板の各端面との間に研磨スラリーを供給しつつ、研磨ブラシを各端面に当接させた状態で回転させる。ガラス素板を研磨液の中に浸漬した状態で、研磨ブラシを各端面に当接させた状態で回転させてもよい。
【００４６】
（粗研磨工程Ｓ６０）
内周端面および外周端面が研磨されたガラス素板は、複数回に分けて主表面が粗く研磨される。たとえば、第１および第２粗研磨工程の２回にわけて、主表面が研磨される。徐々にガラス素板の仕上がり精度を高めることにより、平滑性および平坦性の高い表面を有するガラス素板を得ることができる。２回に分けて粗研磨を行なう場合、第１粗研磨工程は、前述のラッピング工程において主表面に残留したキズおよび歪みを除去することを主たる目的とし、第２粗研磨工程は、主表面を鏡面状に仕上げることを目的とする。
【００４７】
図７を参照して、粗研磨工程Ｓ６０は、後続する精密研磨工程Ｓ８０において最終的に必要とされるガラス素板の面粗さが効率よく得られるように、ガラス素板の両主表面に対して研磨スラリーを用いて粗研磨を行なう工程である。この工程で採用される研磨方法としては特に限定されず、両面研磨機を用いて研磨することが可能である。
【００４８】
本実施の形態においては、図７に示す両面研磨機４０を用いた。両面研磨機４０は、上下に相対向して設けられた下定盤４１と上定盤４２とを備える。下定盤４１および上定盤４２の対向面には、それぞれ研磨パッド４３，４４が固定されている。
【００４９】
ガラス素板１は、キャリア４５の保持孔に保持され、下定盤４１と上定盤４２との間に挟まれる。下定盤４１および上定盤４２は駆動源（図示省略）によって回転される。下定盤４１および上定盤４２の回転駆動は、制御装置４８により制御される。ガラス素板１がキャリア４５の保持孔によって保持された状態で、上下の研磨パッド４３，４４によりガラス素板１の第１主表面および第２主表面が同時に研磨される。研磨時には、研磨剤供給装置４６から研磨スラリーが供給される。図７において研磨剤供給装置４６は一ヶ所であるがそれに限るものではなく、その位置と個数とは任意に構成することができる。
【００５０】
粗研磨工程Ｓ６０の際、使用される研磨液（研磨スラリー）は、酸化セリウムまたは酸化ジルコニウムなどを研磨砥粒として含むとよい。研磨液中の酸化セリウムの濃度は、たとえば５％〜１０％程度である。研磨するガラス素板の表面に対する取り代は、たとえば１０μｍ〜３０μｍである。粗研磨によって、ガラス素板の表面のうねりおよび粗さを低く抑えることができる。粗研磨によって、ガラス素板の内周端面および外周端面の形状などを整えることもできる。粗研磨後のガラス素板の表面Ｒａは、たとえば３〜１０Å程度となる。以上のようにして、ガラス素板１の主表面が粗研磨される。当該粗研磨の後、ガラス素板１は、硫酸もしくはフッ化水素酸などを用いて酸洗浄される。
【００５１】
（化学強化工程Ｓ７０）
図６を再び参照して、粗研磨工程Ｓ６０の後、ガラス素板１は化学強化される。化学強化液としては、たとえば硝酸カリウム（６０％）と硫酸ナトリウム（４０％）との混合液を用いることができる。化学強化液は、たとえば３００℃〜４００℃に加熱される。洗浄したガラス素板１は、たとえば２００℃〜３００℃に予熱される。ガラス素板１は、化学強化液中にたとえば３時間〜４時間浸漬される。
【００５２】
浸漬の際には、ガラス素板１の両主表面全体が化学強化されるように、複数のガラス素板１が各々の端面で保持されるように、ホルダーに収納した状態で行うことが好ましい。ガラス素板１を化学強化液中に浸漬することによって、ガラス素板１の表層のアルカリ金属イオン（リチウムイオンおよびナトリウムイオン）が、化学強化液中のイオン半径が相対的に大きい化学強化塩（ナトリウムイオンおよびカリウムイオン）に置換される。これにより、ガラス素板１の表層にはたとえば５０μｍ〜２００μｍの厚さを有する圧縮応力層が形成される。
【００５３】
圧縮応力層の形成によってガラス素板１の表面が強化され、ガラス素板１は、良好な耐衝撃性を有することとなる。化学強化処理されたガラス素板１は、適宜洗浄される。たとえば、ガラス素板１は、硫酸で洗浄された後に、純水またはＩＰＡ（イソプロピルアルコール）等を用いてさらに洗浄される。
【００５４】
（精密研磨工程Ｓ８０）
化学強化工程Ｓ７０の後、ガラス素板１に対して精密研磨処理が実施される。精密研磨工程Ｓ８０は、ガラス素板１の主表面を鏡面状に仕上げることを目的とする。精密研磨工程Ｓ８０では、上述の粗研磨工程Ｓ６０と同様に、両面研磨機（図７参照）を用いてガラス素板１に対する精密研磨が行われる。
【００５５】
精密研磨工程Ｓ８０と上記の粗研磨工程Ｓ６０とでは、使用される研磨液（スラリー）に含有される研磨砥粒、および、使用される研磨パッドの組成が異なる。精密研磨工程Ｓ８０では、粗研磨工程Ｓ６０よりも、圧縮応力層が形成されたガラス素板１の表面に供給される研磨液中の研磨砥粒の粒径を小さくし、研磨パッドの硬さを柔らかくする。
【００５６】
精密研磨工程Ｓ８０に用いられる研磨パッドとしては、たとえば軟質発泡樹脂ポリッシャーである。精密研磨工程Ｓ８０に用いられる研磨液としては、たとえば、粗研磨工程Ｓ６０で用いる酸化セリウム砥粒よりも微細な粒径を有するコロイダルシリカが用いられる。精密研磨工程Ｓ８０に用いられるコロイダルシリカの粒径（１次）は、１５ｎｍ〜８０ｎｍであることが好ましい。コロイダルシリカを用いた精密研磨によって、ガラス素板の表面の平滑性が高くなる。
【００５７】
（スクラブ洗浄工程Ｓ９０）
精密研磨工程Ｓ８０の後、ガラス素板１に対してスクラブ洗浄処理が実施される。具体的には、精密研磨工程Ｓ８０において使用した研磨パッドから精密研磨後のガラス素板１を取り外した後、ガラス素板１の表面に洗浄液を供給しつつ、圧縮応力層が形成されたガラス素板１の表面に対してスクラブ洗浄装置を用いてスクラブ洗浄を行なう。
【００５８】
本実施の形態におけるガラス基板の製造方法においては、精密研磨工程Ｓ８０の後であってスクラブ洗浄工程Ｓ９０の前に、いわゆるリンス工程は実施されない。研磨パッドから精密研磨後のガラス素板１を取り外す際には、ガラス素板１は、研磨液が十分に付着した状態で研磨パッドからそのまま取り外される。ガラス素板１は、研磨砥粒の濃度が０．５ｗ％以上１０ｗ％以下の研磨液（若しくは他の液体）と接触した状態のままで、両面研磨機の研磨パッドから取り外される。その後、ガラス素板１はスクラブ洗浄される。
【００５９】
ガラス素板１は、両面研磨機の研磨パッドから取り外された後、一時的に水中保管されてもよい。水中保管により、精密研磨後にガラス素板１の表面が乾燥することを防ぎつつ、精密研磨後のガラス素板１に付着している研磨滓または遊離砥粒等の異物の量を低減することができる。所定の時間だけガラス素板１を水中保管した後、ガラス素板１をスクラブ洗浄装置にセットし、ガラス素板１に対するスクラブ洗浄を行う。
【００６０】
スクラブ洗浄としては、たとえば、洗剤または純水等の洗浄液が用いられる。スクラブ洗浄に用いられる洗浄液のｐＨは、９．０以上１２．２以下であるとよい。この範囲内であれば、ζ電位を容易に調整でき、効率的にスクラブ洗浄を行なうことが可能となる。スクラブ洗浄としては、洗剤によるスクラブ洗浄と、純水によるスクラブ洗浄との双方を行ってもよい。洗剤および純水を用いることによって、より適切にガラス素板１を洗浄できる。洗剤によるスクラブ洗浄と純水によるスクラブ洗浄との間に、ガラス素板１を純水でさらにリンス処理してもよい。
【００６１】
図８に、スクラブ洗浄装置の一例として、ロールスクラブ洗浄装置を示す。図８に示すロールスクラブ洗浄装置５０は、ノズル５２、支持ローラー５４、および互いに圧接するように配置された１対のスポンジローラー５５，５６を含む。ガラス素板１をスポンジローラー５５，５６のニップ部で挟み込んだ状態で、上方に配設されたノズル５２から、スポンジローラー５５，５６とガラス素板１との接触部近傍に洗浄液５３が滴下またはスプレー噴霧される。
【００６２】
一対のスポンジローラー５５，５６を互いに逆方向に回転させると同時に、ガラス素板１も支持ローラー５４で支持しながら回転させることにより、ガラス素板１の表裏面全体が洗浄される。スクラブ洗浄の洗浄条件としては、２つのスポンジローラー５５，５６の回転数はそれぞれ同一でもよいし、必要に応じてそれぞれ異なる回転数としてもよい。
【００６３】
スポンジローラー５５，５６の回転数は、３００ｒｐｍ〜５００ｒｐｍ程度に設定されるとよい。ガラス素板１の回転数は、１００ｒｐｍ〜３００ｒｐｍ程度に設定されるとよい。洗浄液５３の供給速度は、５０ｍｌ／分〜５００ｍｌ／分程度に設定されるとよい。スクラブ洗浄の時間は、たとえば１０秒〜１００秒である。ロールスクラブ洗浄装置５０の使用によって、ガラス素板１の表面は十分に洗浄される。ガラス素板１の表面に傷が付くこともほとんどない。
【００６４】
図９に、スクラブ洗浄装置の他の例として、カップスクラブ洗浄装置を示す。図９に示すカップスクラブ洗浄装置５１においても、互いに圧接するように配置された一対のスポンジローラー５７，５８のニップ部にガラス素板１が挟み込まれる。上方に配設されたノズル５２から、スポンジローラー５７，５８とガラス素板１との接触部近傍に洗浄液５３が滴下またはスプレー噴霧される。１対のスポンジローラー５７，５８を互いに同方向に回転させると同時に、ガラス素板１も支持ローラー５４で支持しながら回転させることにより、ガラス素板１の表裏面全体が洗浄される。
【００６５】
スクラブ洗浄工程Ｓ９０におけるスクラブ洗浄装置としては、図９に示すロールスクラブ洗浄装置５０が用いられてもよいし、図９に示すカップスクラブ洗浄装置５１が用いられてもよい。スクラブ洗浄を行った後に、ガラス素板１に対して超音波洗浄をさらに行ってもよい。洗剤および純水によるスクラブ洗浄を行った後に、硫酸水溶液等の薬液による超音波洗浄、純水による超音波洗浄、洗剤による超音波洗浄、ＩＰＡによる超音波洗浄、およびまたは、ＩＰＡによる蒸気乾燥等を更に行ってもよい。
【００６６】
図６を再び参照して、本実施の形態におけるガラス基板の製造方法Ｓ１００としては、以上のように構成される。ガラス基板の製造方法Ｓ１００を使用することによって、図２および図３に示す本実施の形態のガラス素板１を得ることができる。
【００６７】
（磁気薄膜形成工程Ｓ２００）
スクラブ洗浄処理が完了したガラス素板１の両主表面（またはいずれか一方の主表面）に対し、磁気記録層が形成される。磁気記録層は、たとえば、Ｃｒ合金からなる密着層、ＣｏＦｅＺｒ合金からなる軟磁性層、Ｒｕからなる配向制御下地層、ＣｏＣｒＰｔ合金からなる垂直磁気記録層、Ｃ系からなる保護層、およびＦ系からなる潤滑層が順次成膜されることによって形成される。磁気記録層の形成によって、図４および図５に示す情報記録媒体１０を得ることができる。
【００６８】
（作用・効果）
冒頭に述べたように、ガラス基板の表面の高平滑性と耐衝撃性とを両立するために、化学強化工程の後に精密研磨工程が行なわれる場合がある。本実施の形態におけるガラス基板の製造方法においても、化学強化工程Ｓ７０の後に、精密研磨工程Ｓ８０が行なわれる。
【００６９】
図１０を参照して、ここで、比較例におけるガラス基板の製造方法Ｓ１０１のように、化学強化工程Ｓ７０の後に精密研磨工程Ｓ８０が行なわれ、さらに精密研磨工程Ｓ８０とその後のスクラブ洗浄工程Ｓ９０との間にリンス工程Ｓ８５が行なわれたとする。リンス工程Ｓ８５は、両面研磨機の研磨パッドからガラス素板が取り外される前に、研磨パッドとガラス素板との間にリンス用の洗浄液が供給されて行なわれるものである。
【００７０】
比較例のガラス基板の製造方法Ｓ１０１を使用して製造されたガラス基板をハードディスクに搭載し、そのハードディスクに対して高温多湿の環境下で落下試験を行なったとする。この場合、ガラス基板の製造方法Ｓ１０１を使用して製造されたガラス基板を備えたハードディスクの耐落下衝撃性は、本実施の形態のガラス基板の製造方法Ｓ１００を使用して製造されたガラス基板を備えたハードディスクに比べて低くなる。
【００７１】
すなわち、ガラス基板の製造方法Ｓ１０１を使用して製造されたガラス基板の表面には、極微小の傷（凹凸）の存在している。ハードディスクが高温多湿の環境下に置かれた際、この極微小の傷からイオンが溶出する。その結果、イオンが溶出した分だけイオン交換効果が薄まることにより、ガラス素板には圧縮応力層の弱い部分が発生する。この圧縮応力層の弱い部分を起点としてガラス素板に割れが発生することにより、比較例のガラス基板の製造方法Ｓ１０１を使用して製造されたガラス基板を搭載するハードディスクとしては、耐落下衝撃が低下することとなる。
【００７２】
本発明者らは、この極微小な傷がどの工程が原因で発生しているかを鋭意考察したところ、この極微小な傷の発生は、リンス工程、スクラブ洗浄工程、および、化学強化工程がそれぞれ影響していることがわかった。
【００７３】
比較例のガラス基板の製造方法Ｓ１０１のように、リンス工程は、研磨砥粒を含んだスラリーと呼ばれる液体にて精密研磨を行った後に、ガラス素板の表面に残存した研磨砥粒を除去するために行われる。一般的には、このリンス工程を行なった後、スクラブ洗浄を引き続き行うことにより、高い清浄度を達成できると考えられていた。
【００７４】
ここで、リンス工程を行うことで、ガラス素板に付着している研磨砥粒の濃度（量）は低下する。一方で、研磨機（研磨パッド）からガラス素板の表面へ付与される圧力は、リンス工程が行なわれている最中は略一定の値である。したがって、リンス工程においてガラス素板の表面に残留している研磨砥粒の量が徐々に減少することに伴って、研磨パッドの研磨砥粒に対する圧力の分散が減り、研磨パッドから研磨砥粒の１粒１粒（一次粒子でも二次粒子でも同様）に付与される圧力が増加することとなって、研磨砥粒の１粒１粒のガラス素板に作用する圧力も次第に高くなる。
【００７５】
研磨砥粒の濃度が低くなるにつれて、１粒１粒の研磨砥粒としてはその分強くガラス素板の表面に接触することとなる。特に、一般的なリンス工程においては、純水またはＲＯ水などが使われており、洗浄液のｐＨは５〜８の中性領域である。よって、ζ電位の観点からも、研磨砥粒の濃度が低くなるにつれて、ガラス素板の表面には研磨砥粒の１粒１粒が付着しやすくなる。
【００７６】
本実施の形態のガラス基板の製造方法Ｓ１００のように、両面研磨機の研磨パッドからガラス素板をリンス処理せずに取り外した後にガラス素板の表面上に残留している研磨砥粒が除去される場合、ガラス素板の表面は研磨砥粒からの圧力を受けることがほとんどない。したがってこの場合、研磨砥粒がガラス素板の表面に強固に付着することはほとんどなく、研磨砥粒はガラス素板の表面から容易に除去されることができる。
【００７７】
ガラス素板の表面に強く付着した研磨砥粒は、その後のスクラブ洗浄などでも除去しにくい。たとえばＵＳ洗浄（超音波洗浄）などでは、使用される超音波の波長よりも砥粒径が極端に小さいため、強く付着した研磨砥粒に対する洗浄効果は低い。研磨砥粒は２０ｎｍ程度の粒径を有するものを使用するのが一般的であるため、高周波であっても除去が行いにくい。
【００７８】
その結果、リンス工程にてガラス素板の表面に残存した少量の付着物は、スクラブ洗浄を行うまで除去されず、スクラブ洗浄が行われている際もガラス素板の表面に存在することとなる。スクラブ洗浄においては、ガラス素板の表面に強固に付着した研磨砥粒は除去されるが、スクラブ洗浄の際には、ガラス素板の表面に強固に付着した研磨砥粒によって、ガラス素板の表面には極微小な傷が入ってしまう。研磨砥粒がガラス素板の表面に強く付着しているため、研磨砥粒は、スクラブによって取り除かれる前にガラス素板の表面に対して強く擦り付けられてしまうからである。
【００７９】
このような極微小の傷は、圧縮応力層がガラス素板の表面に形成されている場合に特に発生しやすい。その理由としては、圧縮応力層がガラス素板の表面に形成されている場合、ガラス素板の表面においては、イオン半径の大きいイオンの割合が多くなる。したがって、コロイダルシリカなどの研磨砥粒は、ガラス素板の表面に、より安定して付着しやすくなると考えられる。コロイダルシリカは、ガラス素板の表面にファンデルワールス力または静電的な作用により付着しているが、イオン半径の大きいイオンが存在することで、このイオンがコロイダルシリカの末端の水酸基などと作用し、ガラス素板の表面により安定して付着しやすくなると考えられる。特に、リンス工程などにより液性が中性付近になるとコロイダルシリカの等電点は酸性であるため、水酸基はＯ−となり、より安定する傾向になる。
【００８０】
リンス工程に起因して発生する上記のような極微小の傷は、一般的な傷と違って、光学検査機では検知されない。上記のような極微小の傷は局所的に発生するため、ガラス素板の表面粗さなどにも影響しない。極微小の傷を有するガラス基板をハードディスクに組み込んでも、磁気ヘッドと衝突を起こすこともないため、通常の環境下で使用する際には問題ない傷である。しかし、そのようなハードディスクが高温多湿の環境下に置かれた場合、上記したようにイオン溶出の原因となり、結果として、耐落下衝撃性の低下につながることとなる。
【００８１】
これに対して、本実施の形態におけるガラス基板の製造方法Ｓ１００においては、化学強化工程Ｓ７０および精密研磨工程Ｓ８０が順次実施された後、リンス工程を実施することなくスクラブ洗浄工程Ｓ９０が行なわれる。研磨砥粒がガラス素板の表面に強固に付着することがないため、研磨砥粒は、スクラブ洗浄においてガラス素板の表面に傷を付けることなく十分に除去されることが可能となる。したがって本実施の形態におけるガラス基板の製造方法Ｓ１００によれば、化学強化処理後に精密研磨工程を行なう場合であっても、得られたガラス基板の耐衝撃性が低下することを抑制することが可能となる。
【００８２】
［実験例］
図１１を参照して、上述の実施の形態に関し、実施例１〜６および比較例１に基づく下記の実験を行なった。実施例１〜６および比較例１においては、これらのすべてに共通して、上述の実施の形態と同様に粗研磨工程Ｓ６０（図６参照）までを実施した。
【００８３】
（実施例１）
実施例１の化学強化工程Ｓ７０においては、硝酸Ｎａと硝酸Ｋとを５：５（モル比）の割合で混合させたものを化学強化塩として準備した。４００℃に加熱した化学強化塩の中にガラス基板を浸漬し、６時間イオン交換を行った。ガラス基板を化学強化塩から取り出した後、ガラス基板を急冷し、温水にて洗浄して硝酸塩をガラス基板の表面から取り除いた。
【００８４】
実施例１の精密研磨工程Ｓ８０においては、ガラス基板を両面研磨機にセットし、一次粒子径が２０ｎｍのコロイダルシリカを含む研磨液を用いて研磨し、ガラス基板の表面粗さが２Åになるまで研磨した。その後、コロイダルシリカ（研磨砥粒）を５．０ｗ％含む溶液（研磨液）にガラス基板を接触させながら、研磨パッドからガラス基板を取り外した（リンス工程は実施していない）。
【００８５】
実施例１のスクラブ洗浄工程Ｓ９０においては、８０ｋＨｚの超音波を使用して超音波洗浄を行った後に、スクラブ洗浄を行った。超音波洗浄とスクラブ洗浄との順番は、どちらが先であっても良い。スクラブ洗浄に用いた洗浄液のｐＨは、１０．５である。上記洗浄後、超純水などによるリンス工程を行った後に、ＩＰＡベーパーにて乾燥させた。以降の各工程は、上述の実施の形態と同様である。
【００８６】
（実施例２）
実施例２の化学強化工程Ｓ７０においては、上述の実施例１と同様に、硝酸Ｎａと硝酸Ｋとを５：５（モル比）の割合で混合させたものを化学強化塩として用いて化学強化処理を行なった。精密研磨工程Ｓ８０においては、上述の実施例１と同様に精密研磨処理を実施した後、ガラス基板をコロイダルシリカ（研磨砥粒）を３．０ｗ％含む溶液（研磨液）に接触させながら、研磨パッドからガラス基板を取り外した（リンス工程は実施していない）。スクラブ洗浄工程Ｓ９０においては、ｐＨが１１．０である洗浄液を用いて、上述の実施例１と同様に洗浄処理を行なった。
【００８７】
（実施例３）
実施例３の化学強化工程Ｓ７０においては、上述の実施例１と同様に、硝酸Ｎａと硝酸Ｋとを５：５（モル比）の割合で混合させたものを化学強化塩として用いて化学強化処理を行なった。精密研磨工程Ｓ８０においては、上述の実施例１と同様に精密研磨処理を実施した後、ガラス基板をコロイダルシリカ（研磨砥粒）を０．５ｗ％含む溶液（研磨液）に接触させながら、研磨パッドからガラス基板を取り外した（リンス工程は実施していない）。スクラブ洗浄工程Ｓ９０においては、ｐＨが９．０である洗浄液を用いて、上述の実施例１と同様に洗浄処理を行なった。
【００８８】
（実施例４）
実施例４の化学強化工程Ｓ７０においては、上述の実施例１と同様に、硝酸Ｎａと硝酸Ｋとを５：５（モル比）の割合で混合させたものを化学強化塩として用いて化学強化処理を行なった。精密研磨工程Ｓ８０においては、上述の実施例１と同様に精密研磨処理を実施した後、ガラス基板をコロイダルシリカ（研磨砥粒）を１０．０ｗ％含む溶液（研磨液）に接触させながら、研磨パッドからガラス基板を取り外した（リンス工程は実施していない）。スクラブ洗浄工程Ｓ９０においては、ｐＨが１２．２である洗浄液を用いて、上述の実施例１と同様に洗浄処理を行なった。
【００８９】
（実施例５）
実施例５の化学強化工程Ｓ７０においては、上述の実施例１と同様に、硝酸Ｎａと硝酸Ｋとを５：５（モル比）の割合で混合させたものを化学強化塩として用いて化学強化処理を行なった。精密研磨工程Ｓ８０においては、上述の実施例１と同様に精密研磨処理を実施した後、ガラス基板をコロイダルシリカ（研磨砥粒）を０．５ｗ％含む溶液（研磨液）に接触させながら、研磨パッドからガラス基板を取り外した（リンス工程は実施していない）。スクラブ洗浄工程Ｓ９０においては、ｐＨが８．０である洗浄液を用いて、上述の実施例１と同様に洗浄処理を行なった。
【００９０】
（実施例６）
実施例６の化学強化工程Ｓ７０においては、硝酸Ｋを化学強化塩として用いて上述の実施例１と同様に化学強化処理を行なった。精密研磨工程Ｓ８０においては、上述の実施例１と同様に精密研磨処理を実施した後、ガラス基板をコロイダルシリカ（研磨砥粒）を１０．０ｗ％含む溶液（研磨液）に接触させながら、研磨パッドからガラス基板を取り外した（リンス工程は実施していない）。スクラブ洗浄工程Ｓ９０においては、ｐＨが１０．５である洗浄液を用いて、上述の実施例１と同様に洗浄処理を行なった。
【００９１】
（比較例１）
比較例１の化学強化工程Ｓ７０においては、上述の実施例１と同様に、硝酸Ｎａと硝酸Ｋとを５：５（モル比）の割合で混合させたものを化学強化塩として用いて化学強化処理を行なった。精密研磨工程Ｓ８０においては、上述の実施例１と同様に精密研磨処理を実施した後、ガラス基板をコロイダルシリカ（研磨砥粒）を０．０１ｗ％含む溶液に接触させながら、研磨パッドからガラス基板を取り外した（ガラス基板を研磨パッドから取り外す前にリンス工程を実施した）。スクラブ洗浄工程Ｓ９０においては、ｐＨが１１．０である洗浄液を用いて、上述の実施例１と同様に洗浄処理を行なった。
【００９２】
（耐衝撃性試験結果）
実施例１〜６および比較例１によって得られたガラス基板に対して磁気記録層の成膜処理を行ない、それぞれハードディスクに組み込んだ。実施例１〜６および比較例１の各々に対応するハードディスクを、２００℃でＲＨ８０％の環境下で９６時間放置した。その後、実施例１〜６および比較例１の各々に対応するハードディスクをそれぞれ落下させ、耐落下衝撃性について評価した。
【００９３】
荷重が１１００Ｇの際にガラス基板に割れが生じた場合、評価Ｂとした。荷重が１２００Ｇの際にガラス基板に割れが生じた場合、評価Ａとした。荷重が１３００Ｇの際にガラス基板に割れが生じた場合、評価Ｓとした。荷重が１３００Ｇの際でもガラス基板に割れが生じない場合、評価ＳＳとした。
【００９４】
図１１に示す結果から、化学強化処理に用いられる化学強化塩は、少なくともナトリウムイオンを含む方が良いと考えられる。化学強化塩にナトリウムイオンが含まれる場合、圧縮応力層が安定して形成されるためである。カリウムイオンとナトリウムイオンとの比率は、ガラス基板の耐衝撃性には特に影響しないと考えられる。
【００９５】
比較例１に示すように、研磨パッドからガラス基板を取り外す際、リンス工程を実施してガラス基板をコロイダルシリカ（研磨砥粒）を０．５ｗ％未満の溶液に接触させながら取り外す場合には、耐落下衝撃性が悪化することがわかる。
【００９６】
洗浄液のｐＨを１２．２以下にすることにより耐落下衝撃性が維持できることがわかる。洗浄液のｐＨが９より低い値であれば、実施例１から４よりもコロイダルシリカが凝集しやすくなるため傷ができやすくなると考えられる。洗浄液のｐＨが１２．２より大きい場合、ガラス基板の表面粗さＲａが悪化するため問題となると考えられる。
【００９７】
以上、本発明に基づいた実施の形態および各実施例について説明したが、今回開示された実施の形態および各実施例はすべての点で例示であって制限的なものではない。本発明の技術的範囲は請求の範囲によって示され、請求の範囲と均等の意味および範囲内でのすべての変更が含まれることが意図される。
【符号の説明】
【００９８】
１  ガラス基板（ガラス素板）、２，３  主表面、４  内周端面、５  孔、６  外周端面、７，８  面取部、１０  情報記録媒体、１２  圧縮応力層、１４  磁気記録層、２０  筐体、２１  ヘッドスライダー、２２  サスペンション、２３  アーム、２４  垂直軸、２５  ボイスコイル、２６  ボイスコイルモーター、２７  クランプ部材、２８  固定ネジ、３０  情報記録装置、４０  両面研磨機、４１  下定盤、４２  上定盤、４３，４４  研磨パッド、４５  キャリア、４６  研磨剤供給装置、４８  制御装置、５０  ロールスクラブ洗浄装置、５１  カップスクラブ洗浄装置、５２  ノズル、５３  洗浄液、５４  支持ローラー、５５，５６，５７，５８  スポンジローラー。
【図１】
2013099584.tif 000003
【図２】
2013099584.tif 000004
【図３】
2013099584.tif 000005
【図４】
2013099584.tif 000006
【図５】
2013099584.tif 000007
【図６】
2013099584.tif 000008
【図７】
2013099584.tif 000009
【図８】
2013099584.tif 000010
【図９】
2013099584.tif 000011
【図１０】
2013099584.tif 000012
【図１１】
2013099584.tif 000013
【国際調査報告】
2013099584.tif 000014
2013099584.tif 000015
2013099584.tif 000016
2013099584.tif 000017